(57)【要約】【課題】ヘッダーからチューブへのろう材の流動を防止するろう付け方法を提供する。【解決手段】ヘッダー、チューブ及びフィンをろう付けにより接合する熱交換器のろう付け方法において、前記ヘッダーはＡｌ材からなる心材とＡｌ材からなるろう材とを含み、前記チューブ及びフィンの少なくともいずれか一方は、Ａｌ材からなる心材とＡｌ材からなるろう材とを含み、前記チューブ及びフィンの少なくともいずれか一方に塗布するフッ化物系フラックスよりも溶融開始温度が高温であるフッ化物系フラックスを前記ヘッダーに塗布して加熱するろう付け方法。【選択図】図２
2010017721.tif 000002
【特許請求の範囲】
【請求項１】
ヘッダー、チューブ及びフィンをろう付けにより接合する熱交換器のろう付け方法において、
前記ヘッダーはＡｌ材からなる心材とＡｌ材からなるろう材とを含み、前記チューブ及びフィンの少なくともいずれか一方は、Ａｌ材からなる心材とＡｌ材からなるろう材とを含み、前記チューブ及びフィンの少なくともいずれか一方に塗布するフッ化物系フラックスよりも溶融開始温度が高温であるフッ化物系フラックスを前記ヘッダーに塗布して加熱することを特徴とするろう付け方法。
【請求項２】
前記チューブ及びフィンの少なくともいずれか一方に塗布するフラックスをＫ２ＡｌＦ５を４〜２２モル％と残部がＫＡｌＦ４とし、前記ヘッダーに塗布するフラックスをＡｌＦ３を０〜１５モル％と残部がＫＡｌＦ４とする、請求項１に記載のろう付け方法。
【請求項３】
前記チューブが、Ａｌ材からなる心材とＡｌ材からなるろう材とを含み、前記フィンがＡｌ材からなる心材を含む、請求項１又は２に記載のろう付け方法。
【発明の詳細な説明】
【技術分野】
【０００１】
本発明は、Ａｌ材からなるヘッダー、チューブ及びフィンから構成され、ろう付け工程により接合される熱交換器において、良好なろう付け性を確保するろう付け方法に関する。特に、自動車用熱交換器の製造に好適なろう付け方法を提案するものである。
【背景技術】
【０００２】
自動車用のＡｌ材熱交換器の多くは冷媒通路となるチューブをヘッダーに差込んで組み付けられた構造を有する。本発明において、Ａｌ材とは、アルミニウム合金又は純アルミニウムをいうものとする。チューブ材は押し出しチューブや板材を冷媒通路を形成するように加工成型したものが使用され、ヘッダー材にはあらかじめろう材がクラッドされたブレージングシートが使用される。チューブとヘッダーを組みつけた後、ろう付け加熱によりヘッダー材のろう材を溶融させて、チューブとヘッダーを一体化する工法が採用されている。
【０００３】
ろう付け工法としてはノコロックブレージング法とよばれるろう付け工法が広く用いられている。ノコロックブレージング法は予めフッ化物系のフラックスを塗布して、不活性ガス雰囲気中で加熱することにより、Ａｌ−Ｓｉ系合金からなるろう材を溶融させて接合箇所にフィレットを形成してろう付する方法である。
【０００４】
板状のＡｌ材をチューブ材として使用する場合、プレート状に成型した板材を組み合わせて冷媒通路となるチューブを構成したり、或いは、折り曲げ加工によりチューブ形状に加工したものが使用される。さらに、チューブの間にコルゲート加工したフィンを挟みこみ、穴を予め設けたヘッダーにチューブを差し込んで熱交換器の構造となる。
【０００５】
チューブとヘッダーの接合部は、隙間を埋めるための十分なろう材が必要となるため、ろう材をクラッドしたヘッダーが使用されることが多い。しかしながら、この構成でろう付け加熱を行うと、ヘッダーの溶融ろう材がチューブの溝部に沿ってチューブとフィンの接合部へと流れてしまうことがある。そのため、チューブとヘッダーの接合部フィレットへのろう材の供給量が減少し、十分なサイズのフィレットを形成することができず、ろう付け不良の原因となる場合がある。
【０００６】
さらに、ヘッダーからチューブの溝部に沿って流れ出したろう材は、ろう材の流動路に沿ってチューブ材を侵食するために、チューブの溶解が進行する。ヘッダーの溶融ろうが静止した状態でチューブと接触する場合には、溶融ろうからチューブ材中にＳｉが拡散することにより、溶融ろうとチューブの接触部では融点が低下して接触部が溶解する。拡散するＳｉ濃度が平衡状態に達すると、溶解は停止する。しかしながら、ヘッダーの溶融ろうが流動しつつチューブと接触する場合には、高いＳｉ濃度の溶融ろうが次々に供給され続けるために、溶融ろうとチューブとの接触部では溶解が進行し続けて、最終的にはチューブに穴が空いてしまうことがある。
【０００７】
近年、自動車軽量化のために熱交換器に使用されるチューブ材の板厚は薄くなる傾向があるため、上記のようにヘッダーから流れる溶融ろうによりチューブの溶解が進行すると、チューブに貫通孔が生じ、冷媒通路としての機能が損なわれる。
【０００８】
これに対し、ヘッダーからチューブへのろう材流動を防止する方法が特許文献１や特許文献２に提案されている。特許文献１ではヘッダーから流出するろう材がチューブの溝を通って、チューブとコルゲートフィンの接触部に到達する現象に着目し、コルゲートフィンの形状に改良を加え、チューブの溝とコルゲートフィンを直接接触させないようにしたものである。しかしながら、ヘッダーからの溶融ろうとコルゲートフィンはチューブ表面のろう材を介して連続しているため、ヘッダーからの溶融ろうの流動を完全に抑制することはできない。
【０００９】
特許文献２では、ヘッダーとチューブの接合部にＫＺｎＦ３等の流動調整剤を付与する方法が提案されている。しかし、ＫＺｎＦ３等の流動調整剤はフラックスに混合して使用されるため、フラックスの性能が損なわれろう付け性低下の原因となる。また、流動調整剤のＺｎ成分がチューブとヘッダーの接合フィレットに濃縮するため、フィレットの電位が卑となり、フィレットの耐食性が低下する虞もある。
【特許文献１】特開２００５−３３１１７６号公報
【特許文献２】特開２００６−７３２０号公報
【発明の開示】
【発明が解決しようとする課題】
【００１０】
本発明は、上述の従来技術の問題に鑑み、ヘッダーからチューブへの溶融ろうの流動を防止するろう付け方法を提供することを目的とする。
【課題を解決するための手段】
【００１１】
本発明は請求項１において、ヘッダー、チューブ及びフィンをろう付けにより接合する熱交換器のろう付け方法において、前記ヘッダーはＡｌ材からなる心材とＡｌ材からなるろう材とを含み、前記チューブ及びフィンの少なくともいずれか一方は、Ａｌ材からなる心材とＡｌ材からなるろう材とを含み、前記チューブ及びフィンの少なくともいずれか一方に塗布するフッ化物系フラックスよりも溶融開始温度が高温であるフッ化物系フラックスを前記ヘッダーに塗布して加熱することを特徴とするろう付け方法とした。
【００１２】
本発明は請求項２において、前記チューブ及びフィンの少なくともいずれか一方に塗布するフラックスをＫ２ＡｌＦ５を４〜２２モル％と残部がＫＡｌＦ４とし、前記ヘッダーに塗布するフラックスをＡｌＦ３を０〜１５モル％と残部がＫＡｌＦ４とした。
【００１３】
本発明は請求項３において、前記チューブが、Ａｌ材からなる心材とＡｌ材からなるろう材とを含むようにし、前記フィンが、Ａｌ材からなる心材を含むようにした。
【発明の効果】
【００１４】
本発明に係るろう付け方法では、ヘッダーからチューブへの溶融ろうの流動を効果的に防止できる。その結果、良好なろう付け性を得られることから優れた高品質のろう付け製品が製造できる。
【発明を実施するための最良の形態】
【００１５】
本発明に係る熱交換器のろう付け方法は、Ａｌ材からなるフィン、チューブ、ヘッダーを組み付けてヘッダーと、チューブ及びフィンの少なくともいずれか一方とにフッ化物系フラックス塗布し、或いは、これらを組み付ける前にヘッダーと、チューブ及びフィンの少なくともいずれか一方とにフッ化物系フラックス塗布し、これらを組み付け、所定温度でろう付けするものである。そして、ヘッダーに塗布するフッ化物系フラックスとして、チューブ及びフィンの少なくともいずれか一方に塗布するフッ化物系フラックスよりも溶融開始温度が高温のものを用いる。
【００１６】
本発明によりろう付けする熱交換器を図１及び２に示す。板状のＡｌ材をプレート状に成型したものを組み合わせてチューブ形状とした例を図１に、板状のＡｌ材を折り曲げ加工によりチューブ形状にした例を図２に示す。図１、２において、チューブ２の間にコルゲート加工したフィン３を挟みこみ、穴を予め設けたヘッダー１にチューブ２を差し込んで熱交換器が組み立てられる。
【００１７】
Ａ．ヘッダー
本発明に係るヘッダーは、心材とその少なくとも一方の面上に設けられたろう材とからなる。心材及びろう材には、Ａｌ合金が用いられる。心材としては、３０００系のＡｌ合金や純アルミニウムが用いられ、ろう材としては、４０４５系や４３４３系等のＡｌ−Ｓｉ合金が用いられる。このようなヘッダーは、心材の一方の面又は両方の面にろう材がクラッドされた２層又は３層のブレージングシートが好適に用いられる。２層ブレージングシートのクラッド率は７．５〜１５％、３層ブレージングシートのクラッド率は５〜１０％とするのが好ましい。本発明では、心材のチューブ側の面にろう材がクラッドされた２層ブレージングシートが、ヘッダーとして好適に用いられる。
【００１８】
Ｂ．チューブ
本発明に係るチューブは、心材のみの構成、或いは、心材の少なくとも一方の面上に設けられたろう材とからなる構成とすることができる。心材及びろう材には、Ａｌ合金が用いられる。心材としては、３０００系のＡｌ合金や純アルミニウムが用いられ、ろう材としては、４０４５系や４３４３系等のＡｌ−Ｓｉ合金が用いられる。ろう材を用いる場合には、心材の一方の面又は両方の面にろう材がクラッドされた２層又は３層のブレージングシートが好適に用いられる。２層ブレージングシートのクラッド率は５〜１５％、３層ブレージングシートのクラッド率は５〜１０％とするのが好ましい。本発明では、心材のフィンに接する側にろう材がクラッドされた２層ブレージングシートが、チューブとして好適に用いられる。
【００１９】
Ｃ．フィン
本発明に係るフィンは、心材のみの構成、或いは、心材の少なくとも一方の面上に設けられたろう材とからなる構成とすることができる。心材及びろう材には、Ａｌ合金が用いられる。心材としては、３０００系のＡｌ合金や純アルミニウムが用いられ、ろう材としては、４０４５系や４３４３系等のＡｌ−Ｓｉ合金が用いられる。ろう材を用いる場合には、心材の両方の面にろう材がクラッドされた３層のブレージングシートが好適に用いられる。３層ブレージングシートのクラッド率は５〜１５％とするのが好ましい。本発明では、ろう材がクラッドされていない心材のみのフィンが好適に用いられる。
【００２０】
Ｄ．溶融ろうの流動
図１〜３に示すように、ヘッダー１とチューブ２とフィン３との組み合わせからなる熱交換器では、ろう付け後に密閉性を確保するため、ヘッダー１とチューブ２のろう付け接合部５におけるフィレット７の形成が必要になるため、ヘッダー１には多量のろう材が予めクラッドされている。一方、チューブ２とフィン３の接合部は、チューブ２とフィン３の少なくともいずれか一方に予めクラッドされた少量のろう材で接合される。しかしながら、ヘッダー１からの溶融ろうの流動路４となる溝などの部位がチューブ２に存在すると、ろう材が多いヘッダー１からろう材が少ないフィン３へと溶融ろうが流動してしまう。この現象はチューブ２に溶融ろうの流動路４が存在する限り、防止することはできない。
【００２１】
本発明者らは、このような溶融ろうの流動を抑制する方法を鋭意検討した結果、チューブとフィンがろう付されるタイミングよりもヘッダーの溶融ろうが流動するタイミングを遅くすることにより、流動する溶融ろうの量を低減できることを見出した。ろう付け加熱の昇温中には予め塗布したフラックスがまず溶融し、溶融フラックスがＡｌ材表面を覆い、Ａｌ材表面に存在する酸化膜を破壊する。酸化膜が破壊された後、ろう材が溶融してＡｌ材表面に濡れ拡がることができるため、ろう付け接合部にフィレットが形成される。そこで、チューブとフィンの接合部に塗布するフラックスよりも溶融開始温度が高いフラックスをチューブとヘッダーの接合部に塗布することにより、ヘッダーのろう材が溶融して流動するタイミングを遅くすることが可能である。
【００２２】
チューブとフィンの接合部は低温でフラックスが溶融し、チューブとヘッダーとの接合部より先にフィレットが形成する。その後で、ヘッダー部の溶融開始温度が高いフラックスが溶融してＡｌ材表面に拡がる。この時点においては、チューブとフィンの接合部には既にフィレットが形成され、ヘッダーからの溶融ろうの流動路となるチューブ部位にもチューブやフィンの溶融ろうが存在する。ヘッダーからの溶融ろうは、チューブ部位に既に存在する溶融ろうに阻まれてチューブ側へ流動し難くなる。その結果、ヘッダーからの溶融ろうはチューブとヘッダーの接合部においてフィレットを形成する。このようにしてろう付が完了すれば、チューブとヘッダーのろう付けにろう材量が不足することはなく、良好なろう付けフィレットが形成される。また、ヘッダーからの溶融ろうがろう材流動路となるチューブ部位を流動しつつチューブと接触することがないので、チューブのろう材流動路が溶解することもない。
【００２３】
Ｅ．フラックス
チューブ／フィンの少なくとも一方には約５６０℃で溶融を開始するフラックス成分を用いるのが好ましく、Ｋ２ＡｌＦ５とＫＡｌＦ４との混合物が好適に用いられる。混合比率としては、Ｋ２ＡｌＦ５を４〜２２モル％とし残部をＫＡｌＦ４とするのが好ましい。この混合比率の範囲であれば、フラックスは５６０℃で溶解を開始し、６００℃に達する前に全量が溶解し、チューブとフィンのろう付が可能になる。Ｋ２ＡｌＦ５が４モル％未満では、フラックスの溶融開始温度が上昇してしまう。その結果、チューブ及びフィンの少なくともいずれか一方（チューブ／フィン側）からの溶融ろうが濡れ広がるタイミングが遅くなり、ヘッダーからの溶融ろうの流動を阻止することができない。Ｋ２ＡｌＦ５が２２モル％を超えると、フラックスが完全に溶解する温度が高くなり過ぎる。その結果、ろう付に寄与するフラックス量が減少してしまい、ろう付け性が低下する。より好ましい混合比率は、Ｋ２ＡｌＦ５を１０〜２０モル％とし残部をＫＡｌＦ４とするものである。また、Ｋ２ＡｌＦ５に代えてＫ２ＡｌＦ５・Ｈ２Ｏを用いてもよい。
【００２４】
一方、ヘッダー側には約５７４℃で溶融を開始するフラックス成分を用いるのが好ましく、ＫＡｌＦ４、或いは、ＫＡｌＦ４とＡｌＦ３との混合物が好適に用いられる。ＫＡｌＦ４は５７４℃で溶解を開始するのでヘッダーのろう材の濡れ拡がりを遅延することができる。ＡｌＦ３との混合系では、フラックスは５７４℃で溶解を開始し、ＡｌＦ３と反応しながら溶融が進行するため、フラックスの拡がり性が低い。ＫＡｌＦ４、或いは、ＫＡｌＦ４とＡｌＦ３との混合系のいずれにおいても、チューブ／フィン側に塗布したフラックス溶融開始温度よりも約１４℃高く、ヘッダーのろう材の濡れ拡がりが遅延するため、溶融ろうの流動阻止効果に寄与する。混合系の比率としては、ＡｌＦ３を０〜１５モル％とし残部をＫＡｌＦ４とするのが好ましい。ＡｌＦ３が０モル％の場合には、ＫＡｌＦ４のみとなる。ＡｌＦ３が１５モル％を超えると、フラックスの溶融開始温度が高くなり過ぎろう付け性が低下する。好ましいフラックスは、ＡｌＦ３を０〜１０モル％までとし残部をＫＡｌＦ４とするものである。
【００２５】
フラックスの塗布方法としては、ヘッダー、チューブ、フィンの各部材を熱交換器の構造に組み付けた後に、チューブ／フィン側にはフラックスの粉体や懸濁液状態のものを予めシャワーで塗布し、その後にヘッダー側にはフラックス懸濁液を刷毛塗りする方法が採用される。また、各フラックスとバインダーの混合物を、成型前のアルミニウム素板や、アルミニウム素板から成型した後のヘッダー、チューブ、フィンに塗布し後に、各部材を熱交換器の構造に組み付けることも可能である。
【００２６】
Ｆ．熱交換器
本発明に係る熱交換器は、上記ヘッダー、チューブ及びフィンを必須の構成要素とし、他の部材が適宜組み合わされこれらをろう付けして製造される。ろう付加熱方法、ろう付加熱条件は特に限定されるものではないが、ろう付け方法としては、フラックスを用いるノコロックブレージング法が好適に用いられる。ろう付け操作は、通常、室温からろう付け温度である６００℃に達するまでの時間を１０〜３０分とし、その後、６００℃（ろう付け温度）に０〜１０分間保持した後、冷却する。
【００２７】
以上、板材を成型したヘッダー、チューブ及びフィンの組み合わせてなる熱交換器における、チューブ接合部に沿ってヘッダーからのろう材が流れる現象を防止するろう付け方法について説明したが、本発明のろう付け方法の適用はこの構成の熱交換器に限るものではない。たとえば、ヘッダー、押し出し多穴チューブ、フィンの組み合わせからなる熱交換器においても、チューブ表面に傷等の表面性状の欠陥が存在すると、ヘッダーのろう材はチューブ表面の傷に沿って流出し、チューブとヘッダーの接合部のろう付が不完全なものとなる。この場合も本発明のろうつけ方法を適用することによりろう材の流動阻止効果を得ることが可能でなる。
【実施例】
【００２８】
以下に、実施例と比較例に基づいて本発明を実施の形態を具体的に説明する。
【００２９】
実施例１〜７及び比較例１〜３
（１）ヘッダーの作製
ヘッダー用材料には、ＪＩＳＡ３００３合金の心材、ＪＩＳＡ４０４５合金のろう材からなるブレージングシートを用いた。心材及びろう材の合金成分を表１に示す。ろう材は心材のチューブ側の片面にクラッドし、クラッド率は１０％とした。ろう材の溶融開始温度は５７７℃であった。心材は、通常の金型鋳造を行い、鋳塊を厚さ４５ｍｍに面削した。ろう材は、金型鋳造を行い、鋳塊の両面を５ｍｍずつ面削し、５１０℃で１時間の予備加熱後、熱間圧延により厚さ５ｍｍとした。心材とろう材を重ね合わせて総厚さが５０ｍｍとなるようにした。次いで、４８０℃で１時間の予備加熱を行い、熱間圧延で５ｍｍまで圧延し、１．５ｍｍまで冷間圧延を行い、３８０℃で３時間の焼鈍を行い、厚さ１．５ｍｍのシートを得た。このようにして作製したヘッダー用材料を５０×１００ｍｍに切断した後、チューブを差し込むための穴を開けた。ヘッダーのろう材面には表２に示す混合比のフッ化物からなるフラックスを付着量５ｇ／ｍ２塗布した。
【００３０】
【表１】
2010017721.tif 000003
【００３１】
【表２】
2010017721.tif 000004
【００３２】
（２）チューブの作製
チューブ用材料には、ＪＩＳＡ３００３合金の心材、ＪＩＳＡ４０４５合金のろう材からなるブレージングシートを用いた。心材及びろう材の合金成分は、ヘッダーのものと同じである。ろう材は心材のフィン側の片面にクラッドし、クラッド率は１０％とした。心材は、通常の金型鋳造を行い、鋳塊を厚さ４５ｍｍに面削した。ろう材は、金型鋳造を行い、鋳塊の両面を５ｍｍずつ面削し、５１０℃で１時間の予備加熱後、熱間圧延により厚さ５ｍｍとした。心材とろう材を重ね合わせて総厚さが５０ｍｍとなるようにした。次いで、４８０℃で１時間の予備加熱を行い、熱間圧延で５ｍｍまで圧延し、０．３ｍｍまで冷間圧延を行い、３８０℃で３時間の焼鈍を行い、厚さ０．３ｍｍの板状チューブ材を得た。このようにして作製した板状チューブ材を４０×２００ｍｍに切断した後に折り曲げ加工を施して、図２に示すチューブ形状とした。チューブの外面には表２に示す混合比のフッ化物からなるフラックスを付着量５ｇ／ｍ２塗布した。
【００３３】
（３）フィンの作成
フィン用材料には、ＪＩＳＡ３００３合金のベア材を用いた。ベア材の合金成分は、ヘッダー及びチューブの心材と同じである。フィン材は通常の金型鋳造を行い、鋳塊の両面を面削し総厚さが５０ｍｍとなるようにした。次いで、５６０℃で１時間の予備加熱を行い、熱間圧延で５ｍｍまで圧延し、０．２ｍｍまで冷間圧延を行い、３８０℃で１時間の中間焼鈍を行い、最終冷間圧延により厚さ０．１ｍｍのシートを得た。このようにして作製したフィンを幅２０ｍｍに切断した後コルゲート加工を施してフィンを作製した。
【００３４】
（４）ろう付け
以上のようにして作製したヘッダー、チューブ及びフィンを図２に示す熱交換器形状に組み付けた。なお、塗布した各フラックスについて状態図から読み取った溶融開始温度を表２に示す。組み付け後の熱交換器コアを窒素ガス雰囲気中で加熱した。チューブ温度を測定して加熱温度とした。１５分かけて室温から６００℃まで加熱し、６００℃で５分間維持して、その後５分間冷却してろう付けを完了した。
【００３５】
ろう付け後の熱交換器について、チューブとヘッダーのろう付け部位におけるフィレットの断面観察を行い、図３に示すフィレット長さ８を測定した。また、チューブのろう付け部におけるチューブ材の溶融状態を観察した。これらの評価結果を表２に示す。
【００３６】
表２から明らかなように、実施例１〜７ではヘッダーとチューブのろう付け接合部に十分な長さのフィレットが形成され、チューブ材の溶融も観察されなかった。
一方、比較例１、３ではヘッダーに塗布したフラックスの溶融開始温度とチューブに塗布したフラックスの溶融開始温度が同じであり、比較例２ではヘッダーに塗布したフラックスの溶融開始温度がチューブに塗布したフラックスの溶融開始温度よりも低いため、いずれもヘッダーとチューブのろう付け接合部のフィレット長さは短く、チューブのろう付け部には溶融箇所が観察された。これは、ヘッダーで溶融したろう材がチューブのろう付け部に沿ってチューブ側に流れ込んだためである。
【産業上の利用可能性】
【００３７】
以上述べたように、熱交換器に製造において本発明のろうつけ方法を適用することにより、ヘッダーからチューブへのろう材の流動を防止できるため、良好なろう付け性を確保することができ、より高品質なろう付け製品が得られる。
【図面の簡単な説明】
【００３８】
【図１】Ａｌ材からなるヘッダー、Ａｌ板材をプレート状に成型して組み合わせたチューブ、Ａｌ材からなるフィンを組み付けた製熱交換器を示す斜視図。
【図２】Ａｌ材からなるヘッダー、Ａｌ板材を折り曲げ加工により成型したチューブ、Ａｌ材からなるフィンを組み付けた製熱交換器を示す斜視図。
【図３】ヘッダーとチューブのろう付け部のフィレットを示す断面図。
【符号の説明】
【００３９】
１・・ヘッダー
２・・チューブ
３・・フィン
４・・ヘッダーのろう材の流動路となる溝
５・・ヘッダーとチューブのろう付け接合部
６・・チューブとフィンのろう付け接合部
７・・ヘッダーとチューブのろう付け接合部のフィレット
８・・フィレット長さ
【図１】
2010017721.tif 000005
【図２】
2010017721.tif 000006
【図３】
2010017721.tif 000007